(57)【要約】本発明は、第１表面および第２表面を有するポリマーコア、第１表面上のインクジェットコーティング、ならびに第２表面の少なくとも一部を覆う金属化層を備えるインクジェット基材に関する。本発明はまた、このインクジェット基材に接着される支持基材に関する。さらに、本発明は、このインクジェット基材を作製する方法および同一物を用いる方法に関する。本発明は、通常のインクジェット印刷に金属様の外観を提供し、固有の特別な印刷効果を提供する。これらの基材は、紙基材、グリーティングカード、および装飾小物（例えば、ボタンおよび磁石、バインダー、ラベル、インデックス製品など）を印刷するのに有用である。
2004525803.tif 000002
【特許請求の範囲】
【請求項１】
インクジェット基材であって、第１表面および第２表面を有するコア、該第１表面上のインクジェットコーティング、ならびに該第２表面の少なくとも一部を覆う金属化層を備える、インクジェット基材。
【請求項２】
前記コアが紙である、請求項１に記載の基材。
【請求項３】
前記コアがポリマーである、請求項１に記載の基材。
【請求項４】
前記ポリマーコアが、ポリオレフィン、エチレンとプロピレンとの熱可塑性ポリマー、ポリエステル、ポリカーボネート、ポリスチレン、ポリウレタン、ポリアクリル、ポリメタクリル、ポリビニルアルコール、ポリアミド、ポリ（エチレンビニルアルコール）、酢酸ビニルホモポリマー、酢酸ビニルコポリマー、または酢酸ビニルターポリマー、イオノマー、およびそれらの混合物である、請求項３に記載の基材。
【請求項５】
前記ポリマーコアが、ポリオレフィン、ポリエステル、ポリイミド、ポリアクリレート、スチレンポリマー、またはそれらの混合物である、請求項１に記載の基材。
【請求項６】
前記ポリマーコアがポリエステルである、請求項１に記載の基材。
【請求項７】
前記ポリマーコアが、約０．１〜約１０ミリメートルの厚みを有する、請求項１に記載の基材。
【請求項８】
前記金属化層が、前記第２表面を完全に覆う、請求項１に記載の基材。
【請求項９】
前記ポリマーコア層の前記第１表面と前記インクジェットコーティングとの間に下塗層をさらに備える、請求項１に記載の基材。
【請求項１０】
前記ポリマーコア層の反対側の前記金属化層の表面に接着剤層をさらに備える、請求項１に記載の基材。
【請求項１１】
前記接着剤が、感圧性接着剤である、請求項１０に記載の基材。
【請求項１２】
前記接着剤が、ホットメルト接着剤である、請求項１０に記載の基材。
【請求項１３】
前記金属化層の反対側の前記接着剤の表面に第２ポリマー層をさらに備える、請求項１に記載の基材。
【請求項１４】
インクジェット基材であって、ポリオレフィン、ポリエステル、またはそれらの混合物を含み、そして第１表面および第２表面を有するポリマーコア、該第１層上のインクジェットコーティング、ならびに該第２表面上の金属化層を備える、インクジェット基材。
【請求項１５】
前記ポリマーコアがポリエステルである、請求項１４に記載の基材。
【請求項１６】
前記ポリマーコアが、約０．３〜約５ミリメートルの厚みを有する、請求項１４に記載の基材。
【請求項１７】
前記ポリマーコア層の前記第１表面と前記インクジェットコーティングとの間に下塗層をさらに備える、請求項１４に記載の基材。
【請求項１８】
前記ポリマーコア層の反対側の前記金属化層の表面に接着剤層をさらに備える、請求項１４に記載の基材。
【請求項１９】
前記接着剤が、感圧性接着剤である、請求項１８に記載の基材。
【請求項２０】
前記接着剤が、ホットメルト接着剤である、請求項１８に記載の基材。
【請求項２１】
前記金属化層の反対側の前記接着剤の表面に第２ポリマー層をさらに備える、請求項１８に記載の基材。
【請求項２２】
請求項１に記載のインクジェット基材に接着された支持基材を備える、物品。
【請求項２３】
前記支持基材が、紙、厚紙、金属、木材、またはプラスチックである、請求項２２に記載の物品。
【請求項２４】
請求項１４に記載のインクジェット基材に接着された支持基材を備える、物品。
【請求項２５】
前記支持基材が、紙、厚紙、金属、木材、またはプラスチックである、請求項２４に記載の物品。
【発明の詳細な説明】
【技術分野】
【０００１】
（発明の技術分野）
本発明は、インクジェットプリンターおよびインクに有用な基材、この基材から作製される物品、およびそれを作製する方法に関する。より詳細には、本発明は、１つの表面にインクジェットコーティングを有するポリマーコア、およびその反対表面に金属化層を含む基材に関する。
【背景技術】
【０００２】
（発明の背景）
印刷する際に、金属様効果を有することがしばしば望ましい。金属様効果は、金属様インクまたはエンボス技術を用いて獲得される。これらの方法は、特別な装置を必要とし、これらは高価である。標準的な業務用プリンターまたは家庭用プリンターで金属様効果を獲得する手段を有することが、望ましい。
【０００３】
インクジェットプリンターは、商業用途および家庭用途の両方で普及するようになった。これらのプリンターは、比較的低コストであり、容易に入手可能である。これらのプリンターは、多くの分野の用途に使用される。インクジェット技術は、液体ベースの送達システムを利用し、インク色素または染料は、液体と共に基材に送達される。この基材は、通常、インクジェットインクの液体を除去するために、少なくとも１つの吸収剤材料を含むトップコートを有する。従来のインクジェット印刷技術は、液体ベースのインク（例えば、水、溶媒、または油ベースのインク）に基づく。その送達システムが原因で、金属様インクは、インクジェットプリンターに使用できない。金属様色素なしでは、特別な印刷効果は、現在のインクジェット印刷システムを用いて達成できない。インクジェット印刷システムのインクは、色彩を生じる染料を含む。この染料は、紙または厚紙（ｃａｒｄ  ｓｔｏｃｋ）のような基材に印刷される場合、平坦な光沢のない特性を有する。
【０００４】
インクジェットプリンターを用いて金属様印刷効果を生じることが望ましい。グリーティングカード、ボタン、および他の物品を準備するためのパーソナルコンピューターの使用の増加により、標準的なインクジェット印刷技術を用いて特別な金属様印刷効果を生成する必要性が生じた。
【発明の開示】
【課題を解決するための手段】
【０００５】
（好ましい実施形態の要旨）
本発明は、第１表面および第２表面を有するポリマーコア、第１表面上のインクジェットコーティング、ならびに第２表面の少なくとも一部を覆う金属化層を備えるインクジェット基材に関する。本発明はまた、このインクジェット基材に接着される支持基材に関する。さらに、本発明は、このインクジェット基材を作製する方法および同一物を用いる方法に関する。
【０００６】
本発明は、通常のインクジェット印刷に金属様の外観を提供し、固有の特別な印刷効果を提供する。これらの基材は、紙基材、グリーティングカード、および装飾小物（例えば、ボタンおよび磁石、バインダー、ラベル、インデックス製品など）を印刷するのに有用である。
【０００７】
（好ましい実施形態の詳細な説明）
本明細書中に記載されるように、このインクジェット基材は、特有の印刷外観を提供する。このインクジェットインクの染料は、印刷された材料に、金属様の仕上がりを与える真珠光沢のある品質を生じる。本発明者らは、市販のインクジェットプリンターおよび材料を用いて、金属様外観を有する印刷を提供する手段を提供する方法を発見した。この印刷がインクジェットコーティングの表面に適用される場合、このコーティングは半透明になり、そして金属化層が、印刷領域を通して表示されると考えられる。
【０００８】
上記のように、このインクジェット基材は、ポリマーコア層を有する。このコア層は、金属被覆され得るポリマーから作製される。ポリマーコアは、単一のポリマーまたはポリマーのブレンドであり得る。ポリマーコアは、単一層または複数層であり得る。ポリマーコアは、押し出され得るか、あるいは、複数層構造のために同時に押し出され得るかまたは一緒に積層され得るかのいずれかである。ポリマーコアは、透明であるかまたは着色（例えば、薄色（白色、黄色、およびベージュ色を含む））され得る。コア層は、代表的に、約０．１〜約１０ミリメートル、または約０．３〜約５ミリメートル、または約０．５〜約２．５ミリメートルの厚みを有する。１つの実施形態において、インクジェット基材は、薄層である（すなわち、約２．２ミリメートル未満）。この実施形態において、ポリマーコアの厚みは、約０．１〜約２ミリメートル、または約０．５〜約１．８ミリメートルである。本明細書および特許請求の範囲におけるここおよび他所で、範囲および比率の限界は、組み合わせられ得る。
【０００９】
ポリマーコアとしては、ポリオレフィン、エチレンとプロピレンとの熱可塑性ポリマー、ポリエステル、ポリカーボネート、ポリスチレン、ポリウレタン、ポリアクリル、ポリメタクリル、ポリビニルアルコール、ポリアミド、ポリ（エチレンビニルアルコール）、酢酸ビニルホモポリマー、酢酸ビニルコポリマー、もしくは酢酸ビニルターポリマー、イオノマー、およびそれらの混合物が挙げられ得る。
【００１０】
１つの実施形態において、ポリマーコア材料は、ポリオレフィンである。ポリマーコア材料として利用され得るポリオレフィンとしては、エチレン、プロピレン、１−ブテンなどのポリマーおよびコポリマー、またはこのようなポリマーおよびコポリマーの混合物のブレンドが挙げられる。１つの実施形態において、ポリオレフィンは、エチレンおよびプロピレンのポリマーおよびコポリマーを含む。別の実施形態において、ポリオレフィンは、プロピレンホモポリマー、およびコポリマー（例えば、プロピレン−エチレンコポリマーおよびプロピレン−１−ブテンコポリマー）を含む。ポリプロピレンおよびポリエチレンの互いとのブレンド、またはそれらのいずれかまたは両方とポリプロピレン−ポリエチレンコポリマーとのブレンドもまた、有用である。別の実施形態において、ポリオレフィンフィルム材料は、非常に高いプロピレン含有量を有する材料（ポリプロピレンホモポリマーもしくはプロピレン−エチレンコポリマーまたはポリプロピレンとポリエチレンとのブレンドであって、低エチレン含有量を有するブレンドか、またはプロピレン−１−ブテンコポリマー、またはポリプロピレンとポリ−１−ブテンとのブレンドであって、低ブテン含有量を有するブレンドのいずれかである。
【００１１】
種々のポリエチレンが、ポリマーコア材料として利用され得、これらとしては、低密度、中密度、および高密度のポリエチレンが挙げられる。有用な低密度ポリエチレン（ＬＤＰＥ）の例は、Ｈｕｎｔｓｍａｎから入手可能なＲｅｘｅｎｅ  １０１７である。
【００１２】
本発明の構成において、単独でかまたは本明細書中に記載されるようなプロピレンコポリマーと組み合わせてのいずれかで、ポリマーコア材料として利用され得るプロピレンホモポリマーとしては、種々のプロピレンホモポリマー（例えば、ＡＳＴＭ試験Ｄ１２３８、条件Ｌにより決定される場合に約０．５〜約２０のメルトフローインデックス（ＭＦＩ）を有するプロピレンホモポリマー）が挙げられる。多くの有用なプロピレンホモポリマーは、種々の販売元から市販されており、いくつかの有用なポリマーとしては：５Ａ９７（Ｕｎｉｏｎ  Ｃａｒｂｉｄｅから入手可能であり、１２．０ｇ／１０分のメルトフローおよび０．９０ｇ／ｃｍ３の密度を有する）；ＤＸ５Ｅ６６（これもまた、Ｕｎｉｏｎ  Ｃａｒｂｉｄｅから入手可能であり、８．８ｇ／１０分のＭＦＩおよび０．９０ｇ／ｃｍ３の密度を有する）；およびＷＲＤ５−１０５７（Ｕｎｉｏｎ  Ｃａｒｂｉｄｅ由来で、３．９ｇ／１０分のＭＦＩおよび０．９０ｇ／ｃｍ３の密度を有する）が挙げられる。有用な市販のプロピレンホモポリマーはまた、Ｆｉｎａ  ａｎｄ  Ｍｏｎｔｅｌから入手可能である。
【００１３】
種々のプロピレンコポリマーが、入手可能であり、そして本発明において有用である。プロピレンコポリマーは、一般的に、プロピレンと、１０重量％まで（または、２０重量％でさえ）の少なくとも１つの他のαオレフィン（例えば、エチレン、１−ブテン、１−ペンテンなど）とのコポリマーを含む。１つの実施形態において、プロピレンコポリマーは、約０．２重量％〜約１０重量％のエチレン含有量を有するプロピレン−エチレンコポリマーである。このようなコポリマーは、当業者に周知の技術により調製され、そしてこれらのコポリマーは、例えば、Ｕｎｉｏｎ  Ｃａｒｂｉｄｅから市販されている。約３．２重量％のエチレンを含有するプロピレン−エチレンコポリマーは、Ｄ５６Ｄ２０の名称で、Ｕｎｉｏｎ  Ｃａｒｂｉｄｅから入手可能である。別のＵｎｉｏｎ  Ｃａｒｂｉｄｅ製のプロピレン−エチレンコポリマーは、Ｄ５６Ｄ８であり、これは、５．５重量％のエチレンを含有する。
【００１４】
別の実施形態において、ポリマーコアは、エチレンまたはポリエチレンと官能性モノマー（これは、アクリル酸アルキル、アクリル酸、アルキルアクリル酸、およびそれらの２つ以上の組み合わせからなる群から選択される）とから誘導される少なくとも１つの熱可塑性コポリマーまたはターポリマーを含む。一実施形態において、この官能性モノマーは、アクリル酸アルキル、アクリル酸、アルキルアクリル酸およびそれらの２つ以上の組み合わせから選択される。一実施形態において、このポリマーコアは、エチレン酢酸ビニル樹脂、および酸修飾または酸／アクリル酸修飾されたエチレン酢酸ビニルが存在しないことによって、特徴付けられる。このアクリル酸アルキルおよびアルキルアクリル酸中のアルキル基は、代表的に、１〜約８個の炭素原子を含み、そして一実施形態において、１〜約２個の炭素原子を含む。コポリマーまたはターポリマー中の官能性モノマー成分は、このコポリマー分子またはターポリマー分子の約１〜約１５モル％の範囲であり、そして一実施形態において、この約１〜約１０モル％の範囲である。例としては、エチレン／アクリル酸メチルコポリマー；エチレン／エチルアクリレートコポリマー；エチレン／アクリル酸ブチルコポリマー；エチレン／メタクリル酸コポリマー；エチレン／アクリル酸ポリマー；無水物修飾低密度ポリエチレン；無水物修飾直鎖低密度ポリエチレン；およびこれらの２つ以上の混合物が挙げられる。
【００１５】
ＤｕＰｏｎｔから、Ｎｕｃｒｅｌという商品名で入手可能なエチレン酸コポリマーもまた、使用され得る。これには、Ｎｕｃｒｅｌ  ０４０７（これは、４重量％のメタクリル酸含量および１０９℃の融点を有する）、およびＮｕｃｒｅｌ  ０９１０（これは、８．７重量％のメタクリル酸含量および１００℃の融点を有する）が挙げられる。Ｄｏｗ  ＣｈｅｍｉｃａｌからＰｒｉｍａｃｏｒという商品名で入手可能なエチレン／アクリル酸コポリマーもまた、有用である。これには、Ｐｒｉｍａｃｏｒ  １４３０（これは、９．５重量％のアクリル酸モノマー含量、約９７℃の融点および約−７．７℃のＴｇを有する）が挙げられる。ＣｈｅｖｒｏｎからＥＭＡＣという商品名で入手可能なエチレン／アクリル酸メチルコポリマーが、使用され得る。これには、ＥＭＡＣ  ２２０５（これは、２０重量％のアクリル酸メチル含量および８３℃の融点を有する）、およびＥＭＡＣ  ２２６８（これは、２４重量％のアクリル酸メチル含量、約７４℃の融点および約−４０．６℃のＴｇを有する）が挙げられる。
【００１６】
一実施形態において、ポリマーコアは、少なくとも１つのポリエステルを含む。ポリエステルは、種々のグリコール（エチレングリコール、プロピレングリコール、ネオペンチルグリコールなどが挙げられる）、またはポリオール（グリセロール、トリメチロールプロパン、ペンタエリスリトールなど）と、１つ以上の脂肪族カルボン酸もしくは芳香族カルボン酸とから調製される。ポリエチレンテレフタレート（ＰＥＴ）およびＰＥＴＧ（シクロヘキサンジメタノールで修飾されたＰＥＴ）が、有用であり、そしてこれは、Ｅａｓｔｍａｎ  Ｃｈｅｍｉｃａｌを含む種々の供給業者から市販されている。例えば、Ｋｏｄａｒ  ６７６３は、Ｅａｓｔｍａｎ  Ｃｈｅｍｉｃａｌから入手可能なＰＥＴＧである。ｄｕＰｏｎｔ製の別の有用なポリエステルは、Ｓｅｌａｒ  ＰＴ−８３０７であり、これは、ポリエチレンテレフタレートである。別の有用なポリエステルは、ポリエチレンナフタネート（ｎａｐｈｔｈａｎａｔｅ）である。
【００１７】
特に有用なポリアミド樹脂としては、ＥＭＳ  Ａｍｅｒｉｃａｎ  Ｇｒｉｌｏｎ  Ｉｎｃ．，Ｓｕｍｔｅｒ，ＳＣから、一般商品名Ｇｒｉｖｏｒｙで入手可能な樹脂（例えば、ＣＦ６Ｓ、ＣＲ−９、ＸＥ３３０３およびＧ−２１）が挙げられる。Ｇｒｉｖｏｒｙ  Ｇ−２１は、１２５℃のガラス転移温度、９０ｍｌ／１０分のメルトフローインデックス（ｍｅｌｔ  ｆｌｏｗ  ｉｎｄｅｘ）（ＤＩＮ  ５３７３５）、および１５の破断時の伸び（ｅｌｏｎｇａｔｉｏｎ  ａｔ  ｂｒｅａｋ）（ＡＳＴＭ  Ｄ６３８）を有するアモルファスナイロンコポリマーである。Ｇｒｉｖｏｒｙ  ＣＦ６５は、１３５℃の融点、５０ｍｌ／１０分のメルトフローインデックス（ＤＩＮ  ５３７３５）、および３５０％を越える破断時の伸びを有する、ナイロン６／１２フィルムグレード樹脂である。Ｇｒｉｌｏｎ  ＣＲ９は、２００℃の融点、２００ｍｌ／１０分のメルトフローインデックス（ＤＩＮ  ５３７３５）、および２５０％の破断時の伸びを有する別のナイロン６／１２フィルムグレード樹脂である。Ｇｒｉｌｏｎ  ＸＥ  ３３０３は、２００℃の融点、６０ｍｌ／１０分のメルトフローインデックス（ＤＩＮ  ５３７３５）、および１００％の破断時の伸びを有するナイロン６．６／６．１０フィルムグレード樹脂である。他の有用なポリアミド樹脂としては、例えば、Ｕｎｉｏｎ  Ｃａｍｐ（Ｗａｙｎｅ，Ｎｅｗ  Ｊｅｒｓｅｙ）からＵｎｉ−Ｒｅｚ製品ラインとして入手可能なポリアミド樹脂、およびＢｏｓｔｉｋ，Ｅｍｅｒｙ  Ｆｕｌｌｅｒ，Ｈｅｎｋｅｌから（Ｖｅｒｓａｍｉｄ製品ラインとして）入手可能なダイマーベースのポリアミド樹脂が挙げられる。他の適切なポリアミドとしては、二量体化植物酸とヘキサメチレンジアミンとの縮合により生成されるポリアミドが挙げられる。Ｕｎｉｏｎ  Ｃａｍｐから入手可能なポリアミドの例としては、Ｕｎｉ−Ｒｅｚ  ２６６５；Ｕｎｉ−Ｒｅｚ  ２６２０；Ｕｎｉ−Ｒｅｚ  ２６２３；およびＵｎｉ−Ｒｅｚ  ２６９５が挙げられる。
【００１８】
一実施形態において、ポリマーコアは、少なくとも１つのポリイミドを含む。ポリイミドフィルムの例としては、Ｍｉｔｓｕｂｉｓｈｉ  Ｃｈｅｍｉｃａｌ  Ｉｎｄｕｓｔｒｉｅｓ  Ｌｔｄ．（Ｔｏｋｙｏ，Ｊａｐａｎ）から入手可能なＮＯＶＡＵポリイミド、およびＤｕ  Ｐｏｎｔ  Ｅｌｅｃｔｒｏｎｉｃｓ（Ｗｉｌｍｉｎｇｔｏｎ，Ｄｅｌ）から入手可能なＫＡＰＴＯＮポリイミドが挙げられる。
【００１９】
別の実施形態において、ポリマーコアは、少なくとも１つのポリスチレンを含む。ポリスチレンとしては、スチレンおよび置換スチレン（例えば、α−メチルスチレン）のホモポリマーならびにコポリマーが挙げられる。スチレンコポリマーおよびスチレンターポリオマーの例としては、アクリロニトリル−ブテン−スチレン（ＡＢＳ）；スチレン−アクリロニトリルコポリマー（ＳＡＮ）；スチレンブタジエン（ＳＢ）；スチレン−無水マレイン酸（ＳＭＡ）；およびスチレン−メタクリル酸メチル（ＳＭＭＡ）などが挙げられる。有用なスチレンコポリマーの例は、Ｐｈｉｌｌｉｐ  Ｐｅｔｒｏｌｅｕｍ  Ｃｏ．製のＫＲ−１０である。ＫＲ−１０は、スチレンと１，３−ブタジエンとのコポリマーであると考えられる。
【００２０】
一実施形態において、ポリマーコアは、少なくとも１つのポリウレタンである。このポリウレタンとしては、脂肪族ポリウレタンおよび芳香族ポリウレタンが挙げられる。このポリウレタンは、代表的には、以下の成分（Ａ）と成分（Ｂ）との反応生成物である：（Ａ）一分子あたり少なくとも２つのイソシアネート（−ＮＣＯ）官能基を有するポリイソシアネート；（Ｂ）少なくとも２つのヒドロキシ基またはアミンを有するポリオールのような少なくとも１つのイソシアネート反応性基。適切なポリイソシアネートとしては、ジイソシアネートモノマーおよびジイソシアネートオリゴマーが挙げられる。
【００２１】
有用なポリウレタンとしては、芳香族ポリエーテルポリウレタン、脂肪族ポリエーテルポリウレタン、芳香族ポリエステルポリウレタン、脂肪族ポリエステルポリウレタン、芳香族ポリカプロラクタムポリウレタン、および脂肪族ポリカプロラクタムポリウレタンが挙げられる。特に有用なポリウレタンとしては、芳香族ポリエーテルポリウレタン、脂肪族ポリエーテルポリウレタン、芳香族ポリエステルポリウレタン、および脂肪族ポリエステルポリウレタンが挙げられる。
【００２２】
市販のポリウレタンの例としては、以下が挙げられる：Ｓａｎｃｕｒｅ  ２７１０（登録商標）および／またはＡｖａｌｕｒｅ  ＵＲ  ４４５（登録商標）（これらは、ポリプロピレングリコールとイソホロンジイソシアネートと２，２−ジメチロールプロパン酸との等量コポリマーであり、「ＰＰＧ−１７／ＰＰＧ−３４／ＩＰＤＩ／ＤＭＰＡコポリマー」というＩｎｔｅｒｎａｔｉｏｎａｌ  Ｎｏｍｅｎｃｌａｔｕｒｅ  Ｃｏｓｍｅｔｉｃ  Ｉｎｇｒｅｄｉｅｎｔ名を有する）、Ｓａｎｃｕｒｅ  ８７８（登録商標）、Ｓａｎｃｕｒｅ  ８１５（登録商標）、Ｓａｎｃｕｒｅ  １３０１（登録商標）、Ｓａｎｃｕｒｅ  ２７１５（登録商標）、Ｓａｎｃｕｒｅ  １８２８（登録商標）、Ｓａｎｃｕｒｅ  ２０２６（登録商標）、Ｓａｎｃｕｒｅ  １８１８（登録商標）、Ｓａｎｃｕｒｅ  ８５３（登録商標）、Ｓａｎｃｕｒｅ  ８３０（登録商標）、Ｓａｎｃｕｒｅ  ８２５（登録商標）、Ｓａｎｃｕｒｅ  ７７６（登録商標）、Ｓａｎｃｕｒｅ  ８５０（登録商標）、Ｓａｎｃｕｒｅ  １２１４０（登録商標）、Ｓａｎｃｕｒｅ  １２６１９（登録商標）、Ｓａｎｃｕｒｅ  ８３５（登録商標）、Ｓａｎｃｕｒｅ  ８４３（登録商標）、Ｓａｎｃｕｒｅ  ８９８（登録商標）、Ｓａｎｃｕｒｅ  ８９９（登録商標）、Ｓａｎｃｕｒｅ  １５１１（登録商標）、Ｓａｎｃｕｒｅ  １５１４（登録商標）、Ｓａｎｃｕｒｅ  １５１７（登録商標）、Ｓａｎｃｕｒｅ  １５９１（登録商標）、Ｓａｎｃｕｒｅ  ２２５５（登録商標）、Ｓａｎｃｕｒｅ  ２２６０（登録商標）、Ｓａｎｃｕｒｅ  ２３１０（登録商標）、Ｓａｎｃｕｒｅ  ２７２５（登録商標）、およびＳａｎｃｕｒｅ  １２４７１（登録商標）（これら全ては、ＢＦＧｏｏｄｒｉｃｈ，Ｃｌｅｖｅｌａｎｄ，Ｏｈｉｏから市販されている）、Ｂａｙｈｙｄｒｏｌ  ＤＬＮ（Ｂａｙｅｒ  Ｃｏｒｐ．，ＭｃＭｕｒｒａｙ，ＰＡから市販）、Ｂａｙｈｙｄｒｏｌ  ＬＳ−２０３３（Ｂａｙｅｒ  Ｃｏｒｐ．）、Ｂａｙｈｙｄｒｏｌ  １２３（Ｂａｙｅｒ  Ｃｏｒｐ．）、Ｂａｙｈｙｄｒｏｌ  ＰＵ４０２Ａ（Ｂａｙｅｒ  Ｃｏｒｐ．）、Ｂａｙｈｙｄｒｏｌ  １１０（Ｂａｙｅｒ  Ｃｏｒｐ．）、Ｗｉｔｃｏｂｏｎｄ  Ｗ−３２０（Ｗｉｔｃｏ  Ｐｅｒｆｏｒｍａｎｃｅ  Ｃｈｅｍｉｃａｌｓから市販）、Ｗｉｔｃｏｂｏｎｄ  Ｗ−２４２（Ｗｉｔｃｏ  Ｐｅｒｆｏｒｍａｎｃｅ  Ｃｈｅｍｉｃａｌｓ）、Ｗｉｔｃｏｂｏｎｄ  Ｗ−１６０（Ｗｉｔｃｏ  Ｐｅｒｆｏｒｍａｎｃｅ  Ｃｈｅｍｉｃａｌｓ）、Ｗｉｔｃｏｂｏｎｄ  Ｗ−６１２（Ｗｉｔｃｏ  Ｐｅｒｆｏｒｍａｎｃｅ  Ｃｈｅｍｉｃａｌｓ）、Ｗｉｔｃｏｂｏｎｄ  Ｗ−５０６（Ｗｉｔｃｏ  Ｐｅｒｆｏｒｍａｎｃｅ  Ｃｈｅｍｉｃａｌｓ）、ＮｅｏＲｅｚ  Ｒ−６００（Ａｖｅｃｉａ（以前は、Ａｖｅｃｉａ  Ｒｅｓｉｎｓ）から市販されているイソホロンジアミンで伸長されたポリテトラメチレンエーテルウレタン）、ＮｅｏＲｅｚ  Ｒ−９４０（Ａｖｅｃｉａ  Ｒｅｓｉｎｓ）、ＮｅｏＲｅｚ  Ｒ−９６０（Ａｖｅｃｉａ  Ｒｅｓｉｎｓ）、ＮｅｏＲｅｚ  Ｒ−９６２（Ａｖｅｃｉａ  Ｒｅｓｉｎｓ）、ＮｅｏＲｅｚ  Ｒ−９６６（Ａｖｅｃｉａ  Ｒｅｓｉｎｓ）、ＮｅｏＲｅｚ  Ｒ−９６７（Ａｖｅｃｉａ  Ｒｅｓｉｎｓ）、ＮｅｏＲｅｚ  Ｒ−９７２��Ａｖｅｃｉａ  Ｒｅｓｉｎｓ）、ＮｅｏＲｅｚ  Ｒ−９４０９（Ａｖｅｃｉａ  Ｒｅｓｉｎｓ）、ＮｅｏＲｅｚ  Ｒ−９６３７（Ａｖｅｃｉａ）、ＮｅｏＲｅｚ  Ｒ−９６４９（Ａｖｅｃｉａ  Ｒｅｓｉｎｓ）、およびＮｅｏＲｅｚ  Ｒ−９６７９（Ａｖｅｃｉａ  Ｒｅｓｉｎｓ）。
【００２３】
特に有用なポリウレタンは、脂肪族ポリエーテルポリウレタンである。このような脂肪族ポリエーテルポリウレタンの例としては、Ｓａｎｃｕｒｅ  ２７１０（登録商標）および／またはＡｖａｌｕｒｅ  ＵＲ  ４４５（登録商標）、Ｓａｎｃｕｒｅ  ８７８（登録商標）、ＮｅｏＲｅｚ  Ｒ−６００、ＮｅｏＲｅｚ  Ｒ−９６６、ＮｅｏＲｅｚ  Ｒ−９６７およびＷｉｔｃｏｂｏｎｄ  Ｗ−３２０が挙げられる。
【００２４】
一実施形態において、ポリマーコアは、少なくとも１つのポリエステルポリウレタンを含む。これらのポリマーコアの例としては、Ｓａｎｎｃｏｒ会社より、「Ｓａｎｃｕｒｅ  ２０６０（ポリエステル−ポリウレタン）」、「Ｓａｎｃｕｒｅ  ２２５５（ポリエステル−ポリウレタン）」、「Ｓａｎｃｕｒｅ  ８１５（ポリエステル−ポリウレタン）」、「Ｓａｎｃｕｒｅ  ８７８（ポリエステル−ポリウレタン）」、および「Ｓａｎｃｕｒｅ  ８６１（ポリエステル−ポリウレタン）」との名称で販売されているポリマーコア、ＩＣＩ会社より、「Ｎｅｏｒｅｚ  Ｒ−９７４（ポリエステル−ポリウレタン）」、「Ｎｅｏｒｅｚ  Ｒ−９８１（ポリエステル−ポリウレタン）」、および「Ｎｅｏｒｅｚ  Ｒ−９７０（ポリエステル−ポリウレタン）」との名称で販売されているポリマーコア、ならびにＡｖｅｃｉａ会社より「Ｎｅｏｃｒｙｌ  ＸＫ−９０」との名称で販売されているアクリルコポリマー分散物が挙げられる。
【００２５】
別の実施形態において、このポリマーコアは、ポリアクリル樹脂またはポリメタクリル樹脂である。本明細書中で使用する場合、「ポリアクリル」は、ポリアクリレート、ポリアクリル（ｐｏｌｙａｃｒｙｌｉｃ）またはポリアクリルアミドを含み、そして「ポリメタクリル」は、ポリメタクリレート、ポリメタクリル、またはポリメタクリルアミドを含む。これらの樹脂としては、アクリル酸、アクリル酸エステル、アクリルアミド、メタクリル酸、メタクリル酸エステルおよびメタクリルアミドから誘導される樹脂が挙げられる。アクリル酸エステルおよびメタクリル酸エステルは、一般に、１〜約３０個の炭素原子をペンダント基中に含むか、または１〜約１８個、または２〜１２個の炭素原子をペンダント基中に含む。
【００２６】
市販のポリアクリルおよびポリメタクリルの例としては、以下が挙げられる：Ｇｅｌｖａ（登録商標）２４９７（Ｍｏｎｓａｎｔｏ  Ｃｏ．，Ｓｔ．Ｌｏｕｉｓ，Ｍｏ．から市販）、Ｄｕｒａｐｌｕｓ（登録商標）２（Ｒｏｈｍ  ＆  Ｈａａｓ  Ｃｏ．，Ｐｈｉｌａｄｅｌｐｈｉａ，Ｐａ．から市販）、Ｊｏｎｃｒｙｌ（登録商標）９５（Ｓ．Ｃ．Ｊｏｈｎｓｏｎ  Ｐｏｌｙｍｅｒ，Ｓｔｕｒｔｅｖａｎｔ，Ｗｉｓ．から市販）、ＳＣＸ−１５３７（Ｓ．Ｃ．Ｊｏｈｎｓｏｎ  Ｐｏｌｙｍｅｒ）、ＳＣＸ−１９５９（Ｓ．Ｃ．Ｊｏｈｎｓｏｎ  Ｐｏｌｙｍｅｒ）、ＳＣＸ−１９６５（Ｓ．Ｃ．Ｊｏｈｎｓｏｎ  Ｐｏｌｙｍｅｒ）、Ｊｏｎｃｒｙｌ（登録商標）５３０（Ｓ．Ｃ．Ｊｏｈｎｓｏｎ  Ｐｏｌｙｍｅｒ）、Ｊｏｎｃｒｙｌ（登録商標）５３７（Ｓ．Ｃ．Ｊｏｈｎｓｏｎ  Ｐｏｌｙｍｅｒ）、Ｇｌａｓｃｏｌ  ＬＳ２０（Ａｌｌｉｅｄ  Ｃｏｌｌｏｉｄｓ，Ｓｕｆｆｏｌｋ，Ｖａ．から市販）、Ｇｌａｓｃｏｌ  Ｃ３７（Ａｌｌｉｅｄ  Ｃｏｌｌｏｉｄｓ）、Ｇｌａｓｃｏｌ  ＬＳ２６（Ａｌｌｉｅｄ  Ｃｏｌｌｏｉｄｓ）、Ｇｌａｓｃｏｌ  ＬＳ２４（Ａｌｌｉｅｄ  Ｃｏｌｌｏｉｄｓ）、Ｇｌａｓｃｏｌ  ＬＥ４５（Ａｌｌｉｅｄ  Ｃｏｌｌｏｉｄｓ）、Ｃａｒｂｏｓｅｔ（登録商標）ＣＲ７６０（ＢＦＧｏｏｄｒｉｃｈ，Ｃｌｅｖｅｌａｎｄ，Ｏｈｉｏから市販）、Ｃａｒｂｏｓｅｔ（登録商標）ＣＲ７６１（ＢＦＧｏｏｄｒｉｃｈ）、Ｃａｒｂｏｓｅｔ（登録商標）ＣＲ７６３（ＢＦＧｏｏｄｒｉｃｈ）、Ｃａｒｂｏｓｅｔ（登録商標）７６５（ＢＦＧｏｏｄｒｉｃｈ）、Ｃａｒｂｏｓｅｔ（登録商標）１９Ｘ２（Ｂ１ＦＧｏｏｄｒｉｃｈ）、Ｃａｒｂｏｓｅｔ（登録商標）ＸＬ２８（ＢＦＧｏｏｄｒｉｃｈ）、Ｈｙｃａｒ  ２６０８４（ＢＦＧｏｏｄｒｉｃｈ）、Ｈｙｃａｒ  ２６０９１（ＢＦＧｏｏｄｒｉｃｈ）、Ｃａｒｂｏｂｏｎｄ  ２６３７３（ＢＦＧｏｏｄｒｉｃｈ）、Ｎｅｏｃｒｙｌ（登録商標）Ａ−６０１（Ａｖｅｃｉａ  Ｒｅｓｉｎｓ，Ｗｉｌｍｉｎｇｔｏｎ，Ｍａｓｓ．から市販）、Ｎｅｏｃｒｙｌ（登録商標）Ａ−６１２（Ａｖｅｃｉａ  Ｒｅｓｉｎｓ）、Ｎｅｏｃｒｙｌ（登録商標）Ａ−６０４４（Ａｖｅｃｉａ  Ｒｅｓｉｎｓ）、Ｎｅｏｃｒｙｌ（登録商標）Ａ−６２２（Ａｖｅｃｉａ  Ｒｅｓｉｎｓ）、Ｎｅｏｃｒｙｌ（登録商標）Ａ−６２３（Ａｖｅｃｉａ  Ｒｅｓｉｎｓ）、Ｎｅｏｃｒｙｌ（登録商標）Ａ−６３４（Ａｖｅｃｉａ  Ｒｅｓｉｎｓ）、およびＮｅｏｃｒｙｌ（登録商標）Ａ−６４０（Ａｖｅｃｉａ  Ｒｅｓｉｎｓ）。
【００２７】
ポリマーコアにおいて、ポリカルボネートもまた有用である。これらのポリカルボネートは、Ｄｏｗ  Ｃｈｅｍｉｃａｌ  Ｃｏ．（Ｃａｌｉｂｒｅ）、Ｇ．Ｅ．Ｐｌａｓｔｉｃｓ（Ｌｅｘａｎ）およびＢａｙｅｒ（Ｍａｋｒｏｌｏｎ）から入手可能である。ほとんどの市販のポリカルボネートは、界面プロセスにおけるビスフェノールＡと塩化カルボニルとの反応によって得られる。代表的は市販のポリカルボネートの分子量は、約２２，０００から約３５，０００まで変動し、そしてメルトフロー速度は、一般に、約４〜２２ｇ／１０分の範囲である。
【００２８】
別の実施形態において、このポリマーコアは、ポリ塩化ビニル樹脂（本明細書中で時折、ＰＶＣ樹脂と称される）である。これらの樹脂は、周知であり、そして塩化ビニルのホモポリマー、または塩化ビニルと少量の１つ以上のエチレン性不飽和コモノマー（これは塩化ビニルと共重合可能である）とのコポリマーのいずれかである。これらのエチレン性不飽和コモノマーの例としては、ハロゲン化ビニル（例えば、フッ化ビニルおよび臭化ビニル）；αオレフィン（例えば、エチレン、プロピレンおよびブチレン）；ビニルエステル（例えば、酢酸ビニル、プロピオン酸ビニル、酪酸ビニルおよびヘキサン酸ビニル、またはそれらの部分的に加水分解された生成物（例えば、ビニルアルコール））；ビニルエーテル（例えば、メチルビニルエーテル、プロピルビニルエーテルおよびブチルビニルエーテル）：アクリル酸エステル（例えば、アクリル酸メチル、アクリル酸エチル、メタクリル酸メチルおよびメタクリル酸ブチル）；および他のモノマー（例えば、アクリロニトリル、塩化ビニリデンおよびマレイン酸ジブチル）が挙げられる。このような樹脂は、一般に公知であり、そしてその多くが、市販されている。特に有用なポリ塩化ビニル樹脂は、塩化ビニルのホモポリマーである。
【００２９】
市販のポリ塩化ビニル樹脂の例としては、ＧＥＯＮ（登録商標）９２（中高分子量の多孔性懸濁液のＰＶＣ樹脂）；ＧＥＯＮ（登録商標）１２８（高分子量の分散物グレートのポリ塩化ビニル樹脂）；およびＧＥＯＮ（登録商標）１１Ｘ４３６ＦＧ（中間分子量のＰＶＣ樹脂）が挙げられる。これらのＧＥＯＮ（登録商標）樹脂は、Ｇｅｏｎ  Ｃｏｍｐａｎｙから入手可能である。本発明において有用なＰＶＣ樹脂の数平均分子量は、約２０，０００から約８０，０００までの範囲であり、代表的には、約４０，０００から約６０，０００までの範囲であり得る。
【００３０】
別の実施形態において、ポリマーコアは、少なくとも１つのイオノマーを含む。イオノマーは、分子鎖のイオン結合を含むポリオレフィンである。ＤｕＰｏｎｔから、ＳＵＲＬＹＮ（登録商標）との商品名で入手可能なイオノマー樹脂もまた、使用され得る。これらは、ナトリウム、リチウムまたは亜鉛、およびエチレンとメタクリル酸とのコポリマーから誘導されると同定される。これには、Ｓｕｒｌｙｎ  １６０１（これは、９８℃の融点を有するナトリウム含有イオノマーである）、Ｓｕｒｌｙｎ  １６０５（これは、約９０℃の融点および約−２０．６℃のＴｇを有するナトリウム含有イオノマーである）、Ｓｕｒｌｙｎ  １６５０（これは、９７℃の融点を有する亜鉛含有イオノマーである）、Ｓｕｒｌｙｎ  １６５２（これは、１００℃の融点を有する亜鉛含有イオノマーである）、Ｓｕｒｌｙｎ  １７０２（これは、９３℃の融点を有する亜鉛含有イオノマーである）、Ｓｕｒｌｙｎ  １７０５−１（これは、９５℃の融点を有する亜鉛含有イオノマーである）、Ｓｕｒｌｙｎ  １７０７（これは、９２℃の融点を有するナトリウム含有イオノマーである）、Ｓｕｒｌｙｎ  １８０２（これは、９９℃の融点を有するナトリウム含有イオノマーである）、Ｓｕｒｌｙｎ  １８５５（これは、８８℃の融点を有する亜鉛含有イオノマーである）、Ｓｕｒｌｙｎ  １８５７（これは、８７℃の融点を有する亜鉛含有イオノマーである）、Ｓｕｒｌｙｎ  １９０１  （これは、９５℃の融点を有するナトリウム含有イオノマーである）が挙げられる。
【００３１】
ポリマーコア材料は、無機性充填剤および他の有機性または無機性の添加剤を含むことによって、所望の特性（例えば、外観特性（不透明フィルムまたは着色フィルム）、耐久性、および処理加工（ｐｒｏｃｅｓｓｉｎｇ）特徴）を提供し得る。核形成剤を添加して結晶化度を増加させ得、そしてそれにより剛性を増加させ得る。有用な材料の例としては、炭酸カルシウム、二酸化チタン、金属粒子、繊維、難燃剤、抗酸化化合物、熱安定化剤、光安定化剤、紫外線安定化剤、抗粘着剤、処理加工補助剤、酸受容体などが挙げられる。
【００３２】
種々の核形成剤および顔料が、本発明のフィルムに組み込まれ得る。添加される核形成剤の量は、結晶構造の所望される改変を提供するに十分な量であるが、そのフィルムの所望の特性に対して有害な作用を有さない量であるべきである。従って、ポリマーフィルムについて使用されている核形成剤としては、無機質性の核形成剤および有機性の核形成剤が挙げられる。無機質性の核形成剤の例としては、カーボンブラック、シリカ、カオリン、およびタルクが挙げられる。ポリオレフィンフィルムにおいて有用として示唆されている有機性の核形成剤としては、脂肪族の一塩基性もしくは二塩基性の酸またはアリールアルキル酸の塩（例えば、コハク酸ナトリウム、グルタール酸ナトリウム、カプロン酸ナトリウム、４−メチル吉草酸ナトリウム、フェニル酢酸アルミニウム、および桂皮酸ナトリウム）が挙げられる。芳香族性および脂環式のカルボン酸のアルカリ金属塩およびアルミニウム塩（例えば、安息香酸アルミニウム、安息香酸ナトリウムまたは安息香酸カリウム、βナフトール酸ナトリウム（ｓｏｄｉｕｍ  ｂｅｔａｎａｐｈｔｈｏｌａｔｅ）、安息香酸リチウム、および第三ブチル安息香酸アルミニウム）もまた、有用な有機性核形成剤である。置換されたソルビトール誘導体（例えば、ビス（ベンジリデン）ソルビトールおよびビス（アルキルベンジリジン）ソルビトール（ここでアルキル基は、約２〜約１８個の炭素原子を含む））は、有用な核形成剤である。より詳細には、１，３，２，４−ジベンジリデンソルビトール、１，３，２，４−ジ−パラ−メチルベンジリデンソルビトール、および１，３，２，４−ジ−パラ−メチルベンジリデンソルビトールのようなソルビトール誘導体が、ポリプロピレンについて有効な核形成剤である。有用な核形成剤は、多数の供給業者から市販されている。Ｍｉｌｌａｄ  ８Ｃ−４１−１０、Ｍｉｌｌａｄ  ３９８８およびＭｉｌｌａｄ  ３９０５は、Ｍｉｌｌｉｋｅｎ  Ｃｈｅｍｉｃａｌ  Ｃｏ．から入手可能なソルビトール核形成剤である。
【００３３】
本発明のポリマーコアに組み込まれる核形成剤の量は、一般に極めて少なく、そして約１００〜約６０００ｐｐｍのフィルムの範囲である。１つの実施形態では、核形成剤の量は、約１０００〜約５０００ｐｐｍの範囲内である。
【００３４】
（インクジェットコーティング）
ポリマーコアは、第１表面および第２表面を有する。第１表面の上にあるのがインクジェットコーティングである。インクジェットコーティングは、インクジェットインクの付着および印刷の品質を改善するために当該分野で公知のものである。これらのコーティングは一般に、結合剤と充填剤とを組み合わせる工程および溶液または分散物を形成する工程によって調製される。この溶液または分散物は、ポリマーコアに塗布され、そして溶媒を除去することによって硬化される。
【００３５】
これらのコーティングは一般に、結合剤（これは、代表的には、ポリマーである）および顔料または他の吸着剤を含む。インクジェットコーティングは、インクジェットインクの液体キャリアの吸着を改善するように作用する。結合剤としては、以下が挙げられる：デンプン、水溶性樹脂（例えば、ポリビニルアルコール）、およびフィルム形成エマルジョン（例えば、ＳＢＲラテックス、エチレン−ビニルアセテートコポリマーラテックス、およびアクリル樹脂ラテックス）、ポリサッカリドおよびその誘導体（デンプン、セルロース性ポリマー、デキストランなどを含む）；ポリペプチド（コラーゲンおよびゼラチンを含む）；ポリ（ビニルアルコール）、ポリ（ビニルホスフェート）、ポリ（ビニルピロリドン）、ビニル−ピロリドン−ビニルアセテートコポリマー、ビニルアルコール−ビニルアセテートコポリマー、ビニルピロリドン−スチレンコポリマー、およびポリ（ビニルアミン）、ならびにカチオン性フィルム形成結合剤（例えば、四級（ｑｕａｔｅｒｎｉｚｅｄ）ビニルピロリドン−ジメチルアミノエチルメタクリレートコポリマー、ジメチルアミノエチルメタクリレート−コ−メチルメタクリレート、ポリジアリルジメチルアンモニウムクロリド、および四級アミノアクリレートポリマー）、デキストラン（例えば、ジアルキルアミノアルキルデキストラン、アミノデキストランなど）、カラゲナン、カラヤゴム、キサンタン、ガー（ｇｕａｒ）およびガー誘導体（例えば、カルボキシアルキルヒドロキシアルキルガー、カチオン性ガーなど）、ホルムアルデヒド樹脂（例えば、メラミン−ホルムアルデヒド樹脂、尿素−ホルムアルデヒド樹脂、アルキル化尿素−ホルムアルデヒド樹脂など）、アクリルアミド含有ポリマー（例えば、ポリ（アクリルアミド）、ポリ（Ｎ，Ｎ−ジメチルアクリルアミド）など）、ポリ（アルキレンイミン）含有ポリマー（例えば、ポリ（エチレンイミン）、ポリ（エチレンイミン）エピクロロヒドリン、アルコキシル化ポリ（エチレンイミン）など）、ポリオキシアルキレンポリマー（例えば、ポリ（オキシメチレン）、ポリ（オキシエチレン）、エチレンオキシド／プロピレンオキシドコポリマー、エチレンオキシド／２−ヒドロキシエチルメタクリレート／エチレンオキシドおよびエチレンオキシド／ヒドロキシプロピルメタクリレート／エチレンオキシドトリブロックコポリマー、エチレンオキシド−４−ビニルピリジン／エチレンオキシドトリブロックコポリマー、エチレンオキシド−イソプレン／エチレンオキシドトリブロックコポリマー、エピクロロヒドリン−エチレンオキシドコポリマーなど）。さらなるサッカリド結合剤としては、セルロース性材料（例えば、アルキルセルロース、アリールセルロース、ヒドロキシアルキルセルロース、アルキルヒドロキシアルキルセルロース、ヒドロキシアルキルセルロース、ジヒドロキシアルキルセルロース、ジヒドロキシアルキルセルロース、ヒドロキシアルキルヒドロキシアルキルセルロース、ハロデオキシセルロース、アミノデオキシセルロース、ジアルキルアンモニウムハライドヒドロキシアルキルセルロース、ヒドロキシアルキルトリアルキルアンモニウムハライドヒドロキシアルキルセルロース、ジアルキルアミノアルキルセルロース、カルボキシアルキルセルロース塩、硫酸セルロース塩、カルボキシアルキルヒドロキシアルキルセルロースなど）などが挙げられる。
【００３６】
上記の任意の結合剤は、任意の有効な相対量で使用され得るが、代表的には、結合剤は、基材上で乾燥した後で、その組成物の約１重量％〜約４０重量％、１つの実施形態では、約１重量％〜約２５重量％、そして別の実施形態では、約１重量％〜約１５重量％を表す。
【００３７】
インクジェットコーティングはまた、充填剤を含み得る。充填剤は、インクの吸着度を増加させ、そして印刷品質および乾燥コーティングの耐水性を改善し、そしてコーティングが、色素着色料を含有する水性インクおよび着色した水性インクを用いて使用されるのを可能にする。充填剤の例としては、以下が挙げられる：炭酸カルシウム、クレー、カオリン、白土、タルク、合成シリカ、アルミナ、水酸化アルミニウム、酸化亜鉛、ケイ酸カルシウム、合成ケイ酸塩、酸化チタン、ケイ藻土、硫酸バリウム、サテンホワイト、熱硬化性の有機性ポリマー粒子（熱硬化性のメラミン−アルデヒドポリマー、熱硬化性のレゾルシノール−アルデヒドポリマー、熱硬化性のフェノール−レゾルシノール−アルデヒドポリマー、熱硬化性の（メチル（ｍｅｔｈ））アクリレートポリマー、または熱硬化性のスチレン−ジビニルベンゼンポリマーの粒子を含む）、アモルファスシリカ、サテンホワイト、ケイ酸アルミニウム、スメクタイト、ケイ酸マグネシウム、炭酸マグネシウム、酸化マグネシウム、金属酸化物（例えば、アルミナ、シリカ（アモルファス沈殿シリカ、コロイド性シリカ、沈殿シリカなどを含む）、チタニア、ジルコニア、ハフニウム（ｈａｆｎｉａ）、イットリウム（ｙｔｔｒｉａ）、およびそれらの２つ以上の混合物を含む）。
【００３８】
充填剤粒子は通常、約５００ナノメートル未満の最大寸法を有する。しばしば、充填剤粒子は、約１００ナノメートル未満の最大寸法を有する。頻繁には、この最大寸法は、約５０ナノメートル未満であるかまたは約２０ナノメートル未満である。
【００３９】
有用なインクジェットコーティングの例は、Ｓｈｉｈの名のもとで発行された米国特許第６，１５３，２８８号に記載されている。この特許は、そのインクジェットコーティング組成物の開示に関して、参考として援用される。このコーティングは、インク受容性のコーティング可能な組成物であり、この組成物は、結合剤中に分散されているかまたは結合剤と混合されている顔料を含み、この結合剤は、エチレン−ビニルアセテートエマルジョンポリマーと少なくとも１つの水溶性のカチオン性ポリマーとを含む。カチオン性ポリマーは水性インク中の酸性色素着色料を固定し、そして色素の分散を減少させる。１つの実施形態では、結合剤は、少なくとも２つの水溶性のカチオン性ポリマー（すなわち、（１）重合化されたジアリルジメチルアンモニウム化合物、および（２）ジメチルアミノエチルアクリレートまたはメチルメタクリレートと、少なくとも１つのヒドロキシ低級有機性アクリレートまたはヒドロキシ低級有機性メタクリレートとのコポリマー）を含み、ヒドロキシエチルアクリレート（ＨＥＡ）およびヒドロキシエチルメタクリレート（ＨＥＭＡ）が有用である。いくつかの実施形態では、非イオン性またはカチオン性の界面活性剤を結合剤混合物中に含ませて、コーティングの印刷品質を増強させる。有用なインク受容性組成物は、重量（乾燥重量）％に基づいて、約１５〜約７０％のＥＶＡエマルジョンポリマー、約５〜約５０％の少なくとも１つの水溶性カチオン性ポリマー、約２０〜約６０％の顔料、および約１０％までの１つ以上の界面活性剤を有する。
【００４０】
別の実施形態では、インクジェットコーティング組成物は、ポリビニルピロリドンと、シリカと、ポリビニルピロリドンを架橋し得るクロム錯体との混合物を含み、これらの成分は好ましくは、溶媒（例えば、アルコール、またはアルコールと水との混合物）中に溶解または分散される。アルコールまたはアルコールと水との混合物のような溶媒が特に有用である。水を含まない系では、少量の有機酸を添加して、ポットライフを改善し得る。混合されたアルコール／水に基づく系では、少量のポリエチレンイミンを含ませることが有用であり、このポリエチレンイミンは媒染剤として作用し、そして組成物のインク受容性を改善する。
【００４１】
本発明の第１の局面では、コーティング可能な組成物を提供し、そしてこの組成物は、ポリビニルピロリドンと、シリカと、ポリビニルピロリドンを架橋し得るクロム錯体との混合物を含む。この成分は代表的に、溶媒中に溶解または分散される。他の成分を添加して、ポットライフ、コーティング能（ｃｏａｔａｂｉｌｉｔｙ）、および下記のような他の特性を改善し得る。
【００４２】
一般的に、この組成物は、重量基準の割合で、約２〜約３０％（または、約５〜約２０％）のポリビニルピロリドン、約２〜約１０％（または、約３％〜約７％）のシリカ、および約０．２５〜約１％のクロム錯体を含む。溶媒が存在する場合には、溶媒は、組成物の約５０〜約９５％（または、約７５〜約９５％）で含まれる。
【００４３】
ポリビニルピロリドン（ＰＶＰ）の分子量は、組成物の粘度および固体含量に影響し得、このことが次いで、コーティングの速度およびその組成物でコーティングされたインク受容性製品の製造コストに影響することが見出されている。一般的に、約７５〜９０のＫ
値および約７５０，０００〜１，０００，０００の平均分子量（ＭＷ）を有するＰＶＰが、特に有用である。ＰＶＰは、ＩＳＰ  Ｔｅｃｈｎｏｌｏｇｉｅｓ，Ｉｎｃ．およびＢＡＳＦを含む多数の企業から市販されている。
【００４４】
シリカ成分は、コーティングされた構造物にインク吸着性およびインク耐久性を付与する。種々の孔サイズ（従って、種々のインク吸着性）を有するいくつかの型のシリカが公知であり、これには、フュームドシリカ（ｆｕｍｅｄ  ｓｉｌｉｃａ）、沈殿シリカ、およびシリカゲル挙げられる。シリカゲルは、最も大きな孔容量を有し、特に有用である。非制限的な例が、Ｇａｓｉｌ  ＨＰ−３９（Ｃｒｏｓｆｉｅｌｄ  Ｃｏｍｐａｎｙ（Ｊｏｌｉｅｔ，ＩＬ）から）である。クリアラベル（ｃｌｅａｒ  ｌａｂｅｌ）の適用において、極めて多量のシリカが存在する場合、またはシリカの粒子サイズが極めて大きい場合、または組成物のコーティング重が極めて高い場合には、生じるコーティングラベルストックは、所望される「タッチクリア（ｔｏｕｃｈ  ｃｌｅａｒ）」特性（基材（例えば、包装体（ｅｎｖｅｌｏｐｅ））に対して押し付けられた場合に、透明に見える能力）を示さない。
【００４５】
組成物中に存在するクロム錯体は、ポリビニルピロリドンを架橋し得る。このような錯体の非制限的な例は、Ｅ．Ｉ．ｄｕ  Ｐｏｎｔ  ｄｅ  Ｎｅｍｏｕｒｓ  ａｎｄ  Ｃｏｍｐａｎｙによって製造されるＱｕｉｌｏｎ  Ｃである。他のグレードの
【００４６】
【化１】
2004525803.tif 000003
錯体もまた利用可能である。Ｄｕ  Ｐｏｎｔ製品の文献は、
【００４７】
【化２】
2004525803.tif 000004
を、「Ｃ１４〜Ｃ１８脂肪酸が三価クロムと共に配位されている、濃緑色の化学反応性錯体の溶液（主にイソプロパノール中）」と記載している。Ｑｕｉｌｏｎ  Ｃは、ＣＡＳ登録番号６５２２９−２４−５を有する。これは、ペンタヒドロキシ（テトラデカノエート）ジクロムとして記載されている。
【００４８】
多数の有機性溶媒および混合された有機性／水性溶媒が、本発明に従うコーティング可能な組成物を調製するために使用され得る。１つの実施形態では、この溶媒はアルコールである。別の実施形態では、この溶媒はアルコールと水との混合物である。あるいは、他の有機性溶媒が使用され得る。アルコール性組成物は、メタノールまたはエタノールを使用して調製され得るが、商業規模の生産においては、高い沸点を有するアルコール（例えば、ｎ−ブタノール（沸点＝１１７．７℃））が有用である。溶媒としてアルコールと水との混合物を使用する実施形態では、アルコールは一般的に、ｎ−ブタノールよりも水とはるかに混和性が高いイソプロパノールである。イソブタノールとｎ−ブタノールとの混合物もまた有用である。
【００４９】
水を含まない組成物のポットライフを改善するために、コーティング前に有機酸（例えば、酢酸）を添加することは役立つ。理論に束縛されないが、この酸は、室温においてクロム錯体により触媒されるＰＶＰの架橋を遅延させ、それにより、組成物のポットライフを改善し、そして従来のコーター（ｃｏａｔｅｒ）においてコーティングを促進すると考えられる。酸を欠く有機性溶媒ベースの組成物では、その組成物の粘度は、時間と共に望ましくないように強まり得、組成物をコーティングすることを極めて困難にする。含まれる場合には、有機酸は、全成分の重量に基づいて、約５％までの正の量で存在するか、または約０．０５％〜約５％、または約０．１〜約１％で存在する。
【００５０】
混合されたアルコール／水ベースの系のインク受容性は、ポリエチレンイミン（ＰＥＩ）のような媒染剤の添加によって改善され得る。例えば、本発明のいくつかの実施形態では、約２５％までの正の量、または約１〜約１０％の水性ポリエチレンイミン溶液が含まれる。組成物にニートなＰＥＩを添加することは、ゲル化を引き起こし得ることが見出されている。これは、ＰＥＩを水で予め希釈することによって回避される。
【００５１】
コーティング可能な組成物は、当該分野において周知の混合技術および装置を使用して、ポリビニルピロリドン、シリカ、クロム複合体および他の成分（例えば、溶媒、有機酸、ＰＥＩなど）を混合することによって調製される。クロム複合体、および任意の有機酸は、一般に、コーティングの直前にこの組成物に添加される。一旦、成分が混合されると、この組成物は、クロム複合体を伴わずに少なくとも１ヶ月、およびこの複合物を伴って８〜１０時間までにわたる連続混合を用いて貯蔵され得る。
【００５２】
組成物は、慣用的なコーティング技術を使用してポリマーコア上に被覆され得る。このような技術の非限定的な例示としては、スロットダイ、エアナイフ、ブラシ、カーテン、押出し、ブレード、フローティングナイフ、グラビア、キスロール、ナイフオーバーブランケット、ナイフオーバーロール、オフセットグラビア、反転ロール、反転スムージングロール、ロッド、およびスクイズロールコーティングが挙げられる。組成物はまた、紙製造中に、サイズプレスに紙基材を提供し得る。ラベル製品について、組成物は、任意の慣用的技術またはプロセスを使用して適用され得る。このような技術またはプロセスとしては、限定されることなく以下が挙げられる：変換プロセス中のコーティング「加圧（ｏｎ−ｐｒｅｓｓ）」（例えば、ダイ切断、マトリクスストリッピングなどのプロセスと協力して）、分離被覆器を用いるコーティング「非加圧（ｏｆｆ−ｐｒｅｓｓ）」および当該分野において公知の他の適用方法。フェイスストックまたはラベルストックに被覆されたかさもなくば適用された後、被覆された構築物は、溶媒および他の揮発性成分をほとんどを除去するために室温でかまたはオーブン中で乾燥される。
【００５３】
所定の適用のための使用にどのコーティング技術を選択するかは、以下のいくつかの要因に依存する：設備、被覆されるフェイスストックまたはラベルストックの費用および利用可能性、組成物の粘度および固形含量、使用される溶媒の選択、所望の被覆重量など。いくつかの適用について、４０％程度の固形含量が受容可能であり、１５〜２０％が幾分より有用である。コーティング前の組成物の粘度の典型的（しかし、非限定的）な値は、約５００〜約１０００センチポイズの範囲である。一般に、約２〜約３０ｇ／ｍ２または約５〜約１５ｇ／ｍ２の被覆重量（乾燥ベースに対して測定した）が、有用である。被覆された透明なフィルムフェイスストック（例えば、ポリエステル）は、約５〜約１５ｇ／ｍ２の被覆重量（乾燥重量）の組成物被覆重量で都合よく調製される。
【００５４】
４つの異なるインクを受容する、コーティング可能な組成物は、表１に列挙される組成物を、低速剪断ブレンダー中で１５分間ブレンドすることによって調製された。例１は、Ｑｕｉｌｏｎ  Ｃを含む。例２は、例１と同じであるが、さらに酢酸を含む。例３は、Ｑｕｉｌｏｎ  Ｃを含むが、酢酸は含まず、イソプロピルアルコールと水とポリエチレンイミンとの混合物からなる溶媒を含む。例４は、Ｑｕｉｌｏｎ  Ｃ、酢酸およびイソプロパノールとｎ−ブタノールとの混合物からなる溶媒を含む。
【００５５】
【表１】
2004525803.tif 000005
（金属化層）
記載されるように、ポリマーコア層は、１つの表面上にインクジェットコーティングを有する。他の表面、すなわち第２の表面上に、ポリマーコアは、金属化層を有する。この金属化層は、ポリマーコア層の表面の一部または全部のいずれかを被覆し得る。この金属化層は、ポリマーフィルム上に沈積され得る任意の金属より調製され得る。１つの実施形態において、金属化層は、銀色、金色または銅色である。金属化層は、蒸気沈着によって、空間被覆の背部表面にわたって適用され得る。金属化層の厚みは、使用される特定の金属に依存し、そして一般に約５００〜約１０００ナノメートルの間である。使用される金属としては、銀、アルミニウムなどが挙げられる。
【００５６】
（物品）
ここで、図面を参照して、図１は、第１の表面および第２の表面を有するポリマーコア１２（１．２ｍｉｌの透明（ｃｌｅａｒ）ＰＥＴ）、ポリマーコア１２の第１の表面上のインクジェットコーティング１１（上記の例４）、ポリマーコア１２の第２の表面上の金属化層１３（３０〜５０ナノメートルアルミニウム）を有するインクジェット基材を例示する。白色ＰＥＴは、透明ＰＥＴの代わりに使用され得る。
【００５７】
図２は、プライマーコーティング２２に固着するインクジェットコーティング２１を有するポリマーコア層２３を有するインクジェット基材を例示する。ポリマーコア２３の逆表面上に、金属化層２４の固着を改善するプライマー層２３がある。本発明者らはまた、このプライマー層がインクジェットコーティングの固着を改善しプリント品質を改善することを見出した。このプライマー層は、固着を改善する任意のポリマーであり得る。特定の有用なプライマーは、Ｍｏｒｔｏｎ  Ｉｎｔｅｒｎａｔｉｏｎａｌによって、商品名Ａｄｃｏｔｅ（登録商標）で販売される。Ａｄｃｏｔｅ（登録商標）プライマーの例としては、Ａｄｃｏｔｅ（登録商標）６１ＪＨ６１Ａ（約６７モル％（約６２重量％）のポリスチレンおよび約３３モル％（約３８重量％）のポリ（ｎ−酢酸ブチル）を含むコポリマー，Ｍｏｒｔｏｎ  Ｉｎｔｅｒｎａｔｉｏｎａｌ，Ｃｈｉｃａｇｏ，ＩＩＩ）；Ａｄｃｏｔｅ（登録商標）５６２２０（３０％固体乳剤のＳｕｒｌｙｎ（登録商標）５６２２０，Ｍｏｒｔｏｎ  Ｉｎｔｅｒｎａｔｉｏｎａｌ  Ｉｎｃ．，Ｃｈｉｃａｇｏ，ＩＬ）；Ａｄｃｏｔｅ（登録商標）５０Ｃ１２（２２％固体乳剤のエチレンアクリル酸ポリマー，Ｍｏｒｔｏｎ  Ｉｎｔｅｒｎａｔｉｏｎａｌ  Ｉｎｃ．，Ｃｈｉｃａｇｏ，ＩＬ）；Ａｄｃｏｔｅ（登録商標）５０Ｔ４９８３（２５％固体乳剤のＤｏｗ’ｓ  Ｐｒｉｍａｃｏｒ（登録商標）５９８０  エチレンアクリル酸樹脂，Ｍｏｒｔｏｎ  Ｉｎｃ．，Ｃｈｉｃａｇｏ，）；Ａｄｃｏｔｅ（登録商標）５０Ｔ４９９０（３５％固体乳剤のＤｏｗ’ｓ  Ｐｒｉｍａｃｏｒ（登録商標）５９９０  エチレンアクリル酸樹脂，Ｍｏｒｔｏｎ  Ｉｎｔｅｒｎａｔｉｏｎａｌ  Ｉｎｃ．，Ｃｈｉｃａｇｏ，ＩＬ）；Ａｄｃｏｔｅ６９Ｘ１００（４０％固体乳剤のＭｏｒｔｏｎ  Ｉｎｔｅｒｎａｔｉｏｎａｌ）およびＭｉｃｈｅｌｍａｎ  Ｐｒｉｍｅ（登録商標）４９８３（２５％固体乳剤のＤｏｗ’ｓ  Ｐｒｉｍａｃｏｒ（登録商標）５９８０  エチレンアクリル酸樹脂，Ｍｉｃｈｅｌｍａｎ，Ｉｎｃ．，Ｃｉｎｃｉｎｎａｔｉ，ＯＨ）が挙げられる。Ａｄｃｏｔｅ６９×１００は、プライマーとして特に有用である。
【００５８】
プリントされたとき、インクジェット基材は、インクジェットインクでプリントされたときの金属様外観を有する。インク中の着色色素は、真珠光沢のある品質を有する。このプリントの品質は、魅力的な外観を提供する。このインクジェット基材はプリントされ、そして挨拶状、磁石、ボタン、またはプリントの特徴を所望し得る他の物品において使用される。インクジェット基材は、紙、厚紙、金属、木、またはこれを使用するための他の支持基材上に置かれ得る。
【００５９】
インクジェット基材は、接着剤の使用によって支持基材に固着され得る。インクジェット基材は、通常、最終用途のための支持基材に重ねられる。インクジェット基材は、支持基材への適用の前または後のいずれかにプリントされ得る。カード適用および紙適用について、インクジェット基材は、プリントの前に紙または厚紙に重ねられ得、但し、プリンターは、生じた積層板をプリントし得る。インクジェット基材は、支持基材状に既に存在するトランスファーテープまたは接着剤を介してその支持基材に重ねられ得る。ライナーを典型的に使用して、支持基材上の接着剤を保護する。
【００６０】
別の実施形態において、インクジェット基材は、接着剤で被覆されるか、または接着剤インクジェット基材を提供するために接着剤に重ねられる。接着剤がインクジェット基材に重ねられる場合、この接着剤は、当該分野において公知であるように、典型的に放出可能なライナー上に支持される。
【００６１】
図３を参照して、ポリマーコア３２は、その表面上にインクジェットコーティング３１および金属化層３３を有する。金属化層（ｍｅｔａｌｌｉｚｅｄ）３３は、接着剤層３４に固着される。ライナーは、接着剤層上に存在するが、図面には示されない。
【００６２】
図４を参照して、ポリマーコア４３は、その表面上にプライマーコーティング４１および金属化層４３を有する。プライマー層４２の逆表面上に、インクジェットコーティング４１がある。金属化層４４の逆表面は、接着剤層４５に固着する。
【００６３】
接着剤は、熱活性化接着剤、ホットメルト接着剤、または感圧性接着剤（ＰＳＡ）であり得る。接着剤は、一般に以下のカテゴリーに分類され得る：１）ランダムコポリマー接着剤（例えば、アクリレートコポリマーおよび／またはメタクリレートコポリマーに基づくもの、α−オレフィンコポリマー、シリコーンコポリマー、クロロプレン／アクリロニトリルコポリマーなど）；２）ブロックコポリマー接着剤（ライナーブロックコポリマーに基づくもの（すなわち、Ａ−Ｂ型およびＡ−Ｂ−Ａ型）、分枝型ブロックコポリマー、スターブロックコポリマー、接木したブロックコポリマーまたは放射状ブロックコポリマーなどが挙げられる）；ならびに３）天然のゴム接着剤および合成のゴム接着剤。有用な接着剤の記載は、Ｅｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ，Ｖｏｌ．１３．，Ｗｉｌｅｙ−Ｉｎｔｅｒｓｃｉｅｎｃｅ  Ｐｕｂｌｉｓｈｅｒｓ（Ｎｅｗ  Ｙｏｒｋ，１９８８）に見出され得る。有用な接着剤のさらなる記載は、Ｅｎｃｙｃｌｏｐｅｄｉａ  ｏｆ  Ｐｏｌｙｍｅｒ  Ｓｃｉｅｎｃｅ  ａｎｄ  Ｔｅｃｈｎｏｌｏｇｙ，Ｖｏｌ．１，Ｉｎｔｅｒｓｃｉｅｎｃｅ  Ｐｕｂｌｉｓｈｅｒｓ（Ｎｅｗ  Ｙｏｒｋ，１９８４）に見出され得る。
【００６４】
市販の感圧性接着剤は、本発明において有用である。この接着剤の例としては、高温融解感圧性接着剤が挙げられる。これらは、Ｈ．Ｂ．Ｆｕｌｌｅｒ  Ｃｏｍｐａｎｙ，Ｓｔ．Ｐａｕｌ，Ｍｉｎｎ．からＨＭ−１５９７、ＨＬ−２２０７−Ｘ、ＨＬ−２１１５Ｘ、ＨＬ−２１９３−Ｘとして入手可能である。他の有用な市販の感圧性接着剤としては、Ｃｅｎｔｕｒｙ  Ａｄｈｅｓｉｖｅｓ  Ｃｏｒｐｏｒａｔｉｏｎ，Ｃｏｌｕｍｂｕｓ，Ｏｈｉｏより入手可能なものが挙げられる。
【００６５】
慣用的なＰＳＡ（シリコーンベースのＰＳＡ、ゴムベースのＰＳＡ、およびアクリル酸ベースのＰＳＡを含む）が、有用である。ホットメルト接着剤の別の市販例は、Ａｔｏ  Ｆｉｎｄｌｅｙ，Ｉｎｃ．，  ｏｆ  Ｗａｕｗａｔｕｓａ，Ｗｉｓｃｏｎｓｉｎより販売されるＨ２１８７−０１である。さらに、米国特許第３，２３９，４７８号（Ｈａｒｌａｎ）に記載されるゴムベースのブロックコポリマーＰＳＡはまた、本発明の同時押出し接着剤構築物に利用され得、そしてこの特許は、このようなホットメルト接着剤のその開示について本明細書中に参考として援用される。
【００６６】
１つの実施形態において、本発明において利用される感圧性接着剤は、ゴムベースのエラストマー物質（例えば、２ブロック構造Ａ−Ｂ、３ブロック構造Ａ−Ｂ−Ａ、放射状または連結構造（Ａ−Ｂ）ｎ、およびこれらの組み合わせによって示されるライナー、分枝ブロックコポリマー、接木ブロックコポリマーまたは放射状ブロックコポリマー）を含む。ここで、Ａは、室温で非ゴム状またはガラス状もしくは結晶であるが、より高温で液体である、硬い熱可塑性樹脂の層またはブロックを示し、Ｂは、設備温度または室温でゴム状またはエラストマーである、軟質ブロックを示す。これらの熱可塑性樹脂のエラストマーは、ゴム状セグメントを約７５重量％〜約９５重量％、非ゴム状セグメントを約５重量％〜約２５重量％含み得る。
【００６７】
非ゴム状セグメントまたは硬質ブロックは、モノ芳香族炭水化物および多環式芳香族炭水化物（より特定には、天然では単環式または二環式であり得るビニル置換芳香族炭水化物）のポリマーを含む。好ましいゴム状ブロックまたはセグメントは、脂肪族結合体化ジエンのホモポリマーまたはコポリマーのポリマーブロックである。ゴム状物質（例えば、ポリイソプレンゴム、ポリブタジエンゴムおよびスチレンブタジエンゴム）を使用して、ゴム状ブロックまたはゴム状セグメントを形成し得る。特に好ましいゴム状セグメントとしては、エチレン／ブチレンコポリマーまたはエチレン／プロピレンコポリマーのポリジエンゴムおよび飽和オレフィンゴムが挙げられる。エチレン／ブチレンコポリマーまたはエチレン／プロピレンコポリマーの飽和オレフィンゴムは、その水素化によって対応する不飽和ポリアルキレン部分（例えば、ポリブタジエンおよびポリイソプレン）から得られ得る。
【００６８】
利用され得るビニル芳香族炭化水素と結合体化ジエンとのブロックコポリマーとしては、エラストマー特性を示す任意のブロックコポリマーが挙げられる。このブロックコポリマーとしては、ジブロック、トリブロック、マルチブロック、スターブロック、ポリブロックまたはグラフトブロックのコポリマーが挙げられる。本明細書および特許請求の範囲を通して、ブロックコポリマーの構造的特徴に関する用語ジブロック、トリブロック、マルチブロック、ポリブロックおよびグラフトブロック（ｇｒａｆｔ  ｏｒ  ｇｒａｆｔｅｄ−ｂｌｏｃｋ）によって、文献（例えば、Ｅｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ，Ｖｏｌ．２（１９８５）Ｊｏｈｎ  Ｗｉｌｅｙ＆Ｓｏｎｓ，Ｉｎｃ．，Ｎｅｗ  Ｙｏｒｋ，ｐｐ．３２５−３２６、およびＪ．Ｅ．ＭｃＧｒａｔｈによるＢｌｏｃｋ  Ｃｏｐｏｌｙｍｅｒｓ，Ｓｃｉｅｎｃｅ  Ｔｅｃｈｎｏｌｏｇｙ，Ｄａｌｅ  Ｊ．Ｍｅｉｅｒ，Ｅｄ．，Ｈａｒｗｏｏｄ  Ａｃａｄｅｍｉｃ  Ｐｕｂｌｉｓｈｅｒｓ，１９７９，ａｔ  ｐａｇｅｓ  １−５）に規定されるようなその通常の意味が与えられる。
【００６９】
ブロックコポリマーは、モノマーの一連の付加、モノマーの漸増的付加、または、例えば、米国特許第３，２５１，９０５号；同第３，３９０，２０７号；同第３，５９８，８８７号；および同第４，２１９，６２７号に例証されるようなカップリング技術を含む、任意の周知のブロック重合手順または同時重合手順によって調製され得る。周知であるように、テーパー化コポリマーブロックは、結合体化ジエンおよびビニル芳香族炭化水素モノマーの混合物を同時重合させることによって、同時重合反応速度の差異を利用して、マルチブロックコポリマーに組み込まれ得る。米国特許第３，２５１，９０５号；同第３，６３９，５２１号；および同第４，２０８，３５６号（これらの開示は、本明細書中に参考として援用される）を含む種々の特許は、テーパー化コポリマーブロックを含むマルチブロックコポリマーの調製を記載する。
【００７０】
そのポリマーおよびコポリマーを調製するために利用され得る共役ジエンは、４〜約１０の炭素原子、より一般的には、４〜６の炭素原子を含むものである。例としては、１，３−ブタジエン、２−メチル−１，３−ブタジエン（イソプレン）、２，３−ジメチル−１，３−ブタジエン、クロロプレン、１，３−ペンタジエン、１，３−ヘキサジエンなどが挙げられる。これら共役ジエンの混合物もまた、使用され得る。１つの実施形態において、そのジエンは、イソプレンおよび１，３−ブタジエンである。
【００７１】
そのコポリマーを調製するために利用され得るビニル芳香族炭化水素の例としては、スチレンおよび種々の置換型スチレン（例えば、ｏ−メチルスチレン、ｐ−メチルスチレン、ｐ−ｔｅｒｔ−ブチルスチレン、１，３−ジメチルスチレン、αメチルスチレン、β−メチルスチレン、ｐ−イソプロピルスチレン、２，３−ジメチルスチレン、ｏ−クロロスチレン、ｐ−クロロスチレン、ｏ−ブロモスチレン、２−クロロ−４−メチルスチレンなど）が挙げられる。好ましいビニル芳香族炭化水素は、スチレンである。
【００７２】
共役ジエンとビニル芳香族化合物の上記コポリマーの多くは、市販されている。水素付加前のこのブロックコポリマーの数平均分子量は、約２０，０００〜約５００，０００、好ましくは、約４０，０００〜約３００，０００である。
【００７３】
そのコポリマー内の個々のブロックの平均分子量は、特定の制限内で変動し得る。たいていの場合、そのビニル芳香族ブロックは、約２０００〜約１２５，０００、および１つの実施形態においては、約４０００と約６０，０００との間の程度の数平均分子量を有する。水素付加前または水素付加後のいずれかのその共役ジエンブロックは、約１０，０００〜約４５０，０００、および１つの実施形態においては、約３５，０００〜約１５０，０００の程度の数平均分子量を有する。
【００７４】
水素付加前、共役ジエン部分のビニル含有量は、一般に、１つの実施形態において、約１０％〜約８０％であり、修飾ブロックコポリマーが弾性を示すことが望ましい場合は、１つの実施形態においては、ビニル含有量は、約２５％〜約６５％であり、別の実施形態においては、約３５％〜約５５％である。そのブロックコポリマーのビニル含有量は、核磁気共鳴により測定され得る。
【００７５】
ジブロックコポリマーの特定の例としては、スチレンブタジエン（ＳＢ）、スチレン−イソプレン（ＳＩ）、およびそれらの水素付加誘導体が挙げられる。トリブロックポリマーの例としては、スチレン−ブタジエン−スチレン（ＳＢＳ）、スチレン−イソプレン−スチレン（ＳＩＳ）、α−メチルスチレン−ブタジエン−α−メチルスチレン、およびα−メチルスチレン−イソプレン−α−メチルスチレンが挙げられる。接着剤として有用な市販のブロックコポリマーの例としては、商標名Ｋｒａｔｏｎ  ｐｏｌｙｍｅｒｓの下でＳｈｅｌｌ  Ｃｈｅｍｉｃａｌ  Ｃｏｍｐａｎｙから入手可能なものが挙げられ、特定の例としては、Ｄ１１０１、Ｄ１１０７Ｐ、Ｄ１１１１、Ｄ１１１２Ｐ、Ｄ１１１３Ｐ、Ｄ１１１７Ｐ、およびＤ１３２０Ｘが挙げられる。Ｖｅｃｔｏｒ  ４１１１は、Ｈｏｕｓｔｏｎ，ＴｅｘａｓのＤｅｘｃｏから入手可能なＳＩＳブロックコポリマーである。
【００７６】
１，４アイソマーおよび１，２アイソマーの混合物の弾性のセグメントを含むＳＢＳコポリマーの水素付加の際に、スチレン−エチレン−ブチレン−スチレン（ＳＥＢＳ）ブロックコポリマーが得られる。同様に、ＳＩＳポリマーの水素付加により、スチレン−エチレン−プロピレン−スチレン（ＳＥＰＳ）ブロックコポリマーが得られる。それらの調製のためのポリマーおよび手順は、米国特許第３，１１３，９８６号および同第４，２２６，９５２号に記載され、これらの開示は、本明細書中に参考として援用される。
【００７７】
多くの選択的に水素付加されたブロックコポリマーは、一般商標名「Ｋｒａｔｏｎ（登録商標）Ｇ」の下でＳｈｅｌｌ  Ｃｈｅｍｉｃａｌ  Ｃｏｍｐａｎｙから市販されている。１つの例は、Ｋｒａｔｏｎ  Ｇ１６５２であり、これは、約３０重量％のスチレン末端ブロック（ｅｎｄ  ｂｌｏｃｋ）およびエチレンと１−ブタンのコポリマー（ＥＢ）である中間ブロック（ｍｉｄｂｌｏｃｋ）を含む、水素付加されたＳＢＳトリブロックである。低分子量バージョンのＧ１６５２は、名称Ｋｒａｔｏｎ  Ｇ１６５０の下でＳｈｅｌｌから入手可能である。Ｋｒａｔｏｎ  Ｇ１６５１は、約３３重量％のスチレンを含む、別のＳＥＢＳブロックコポリマーである。Ｋｒａｔｏｎ  Ｇ１６５７は、約１３重量％のスチレンを含むＳＥＢＳジブロックコポリマーである。このスチレン含有量は、Ｋｒａｔｏｎ  Ｇ１６５０およびＫｒａｔｏｎ  Ｇ１６５２におけるスチレン含有量より低い。
【００７８】
ブロックコポリマーとしてはまた、例えば、α，β−オレフィンが不飽和のモノカルボン酸試薬またはジカルボン酸試薬を、上記のビニル芳香族炭化水素および共役ジエンの選択的に水素付加したブロックコポリマーに反応させることにより得られ得るような官能化ポリマーが挙げられ得る。グラフトブロックコポリマーにおけるカルボン酸試薬間の反応は、フリーラジカルイニシエーターの存在下で、溶液中または溶融プロセスにより行われ得る。
【００７９】
共役ジエンとビニル芳香族炭化水素の、種々の選択的に水素付加されたブロックコポリマー（これらは、カルボン酸試薬によりグラフト化されている）の調製は、米国特許第４，５７８，４２９号；同第４，６５７，９７０号；および同第４，７９５，７８２号を含む多くの特許において記載され、共役ジエンとビニル芳香族化合物のグラフト化された、選択的に水素付加されたブロックコポリマーおよびこれら化合物の調製に関するこれら特許の開示は、本明細書中に参考として援用される。米国特許第４，７９５，７８２号は、溶液プロセスおよび融解プロセスによるグラフト化ブロックコポリマーの調製の例を記載し、示している。米国特許第４，５７８，４２９号は、ツインスクリュー押出し成形機中での融解反応による、２，５−ジメチル−２，５−ジ（ｔ−ブチルペルオキシ）ヘキサンを含有する無水マレイン酸を使用したＫｒａｔｏｎ  Ｇ１６５２（ＳＥＢＳ）ポリマーのグラフト化の例を含む（第８欄、４０〜６１行目を参照のこと）。
【００８０】
スチレンとブタジエンの市販のマレイン酸付加された、選択的に水素添加されたコポリマーの例としては、Ｓｈｅｌｌ製のＫｒａｔｏｎ  ＦＧ１９０１Ｘ、ＦＧ１９２１Ｘ、およびＦＧ１９２４Ｘが挙げられ、しばしば、マレイン酸付加された選択的に水素添加されたＳＥＢＳコポリマーといわれる。ＦＧ１９０１Ｘは、無水コハク酸としての約１．７重量％の結合官能基および約２８重量％のスチレンを含む。ＦＧ１９２１Ｘは、無水コハク酸としての約１重量％の結合官能基および２９重量％のスチレンを含む。ＦＧ１９２４Ｘは、約１３％のスチレンおよび無水コハク酸としての約１％の結合官能基を含む。
【００８１】
有用なブロックコポリマーはまた、Ｎｉｐｐｏｎ  Ｚｅｏｎ  Ｃｏ．，２−１，Ｍａｒｕｎｏｃｈｉ，Ｃｈｉｙｏｄａ−ｋｕ，Ｔｏｋｙｏ，Ｊａｐａｎから入手可能である。例えば、Ｑｕｉｎｔａｃ  ３５３０は、Ｎｉｐｐｏｎ  Ｚｅｏｎから入手可能であり、直鎖状スチレン−イソプレン−スチレンブロックコポリマーであると考えられる。
【００８２】
乳濁液ベースおよび溶媒ベースのアクリル酸ベースのＰＳＡは公知であり、例えば、それぞれ、米国特許第５，６３９，８１１号および同第５，１６４，４４４号に記載され、これら特許は、このような開示については、本明細書中に参考として援用される。フィルム材料および／または接着剤組成物の乳濁液が使用される場合、米国特許第５，７１６，６６９号（ＬａＲｏｓｅら）に記載され、クレームに記載されたプロセスを使用することにより、押出し成形機中で水が除去され得る。
【００８３】
さらに、接着剤組成物はまた、少なくとも１つの固体粘着付与剤樹脂成分を含有し得る。固体粘着付与剤は、本明細書中で８０℃を超える軟化点を有するものとして規定される。この固体粘着付与剤樹脂成分が存在する場合、接着剤組成物は、概して、熱可塑性エラストマー成分の約４０重量％〜約８０重量％、および固体粘着付与剤樹脂成分の約２０重量％〜約６０重量％（または約５５重量％〜約６５重量％）を含む。従来の固体粘着付与剤樹脂成分としては、炭化水素樹脂、ロジン、水素添加樹脂、ロジンエステル、ポリテルペン樹脂、および特性の適切なバランスを示す他の樹脂が挙げられる。種々の有用な固体粘着付与剤樹脂は、Ａｒｉｚｏｎａ  Ｃｈｅｍｉｃａｌ  Ｃｏｍｐａｎｙにより、例えば、商標名Ｚｏｎａｔａｃの下で販売されているテルペン樹脂、およびＥｘｘｏｎ  Ｃｈｅｍｉｃａｌ  Ｃｏｍｐａｎｙにより、商標名Ｅｓｃｏｒｅｚの下で販売されている樹脂のような石油炭化水素樹脂である。有用な固体粘着付与剤の例としては、Ｅｓｃｏｒｅｚ  ２５９６、Ｅｓｃｏｒｅｚ  １３１０ＬＣが挙げられ、Ｗｉｎｇｔａｃｋ  ９５は、Ｇｏｏｄｙｅａｒ，Ａｋｒｏｎ，Ｏｈｉｏから入手可能な合成粘着付与剤樹脂である。
【００８４】
接着剤組成物はまた、液体ゴムを含み得、液体ゴムは、室温にて液体のゴムである。液体ゴムは、概して、少なくとも５，０００、およびよりしばしば少なくとも２０，０００のＭｗを有する。接着剤処方物の重量全体に基づいて約１０重量％未満、さらに約５重量％未満の量にて液体ゴムを組み込むことは、ポリマー性コア材料と同時押出し成形可能な接着剤を生じる。液体ブロックコポリマー（例えば、液体スチレン−イソプレンブロックコポリマー）は、特に有用である。市販のゴムの例としては、Ｓｈｅｌｌ  Ｃｈｅｍｉｃａｌ  Ｃｏｍｐａｎｙから入手可能なＫｒａｔｏｎ  ＬＶＳＩ−１０１、およびＥｌｅｍｅｎｔｉｓ  Ｐｅｒｆｏｒｍａｎｃｅ  Ｐｏｌｙｍｅｒｓ，Ｂｅｌｌｅｖｉｌｌｅ，Ｎ．Ｊ．製のＩｓｏｌｅｎｅ  Ｄ−４００が挙げられる。
【００８５】
接着剤組成物はまた、抗酸化剤、熱および光安定化剤、紫外線吸収剤、充填剤、着色剤、抗ブロック剤、補強剤（ｒｅｉｎｆｏｒｃｉｎｇ  ａｇｅｎｔ）、処理酸などのような他の材料を含み得る。干渉フェノール抗酸化化合物および干渉アミン抗酸化化合物は、接着剤組成物に含まれ得、広範な種々のこのような抗酸化化合物は、当該分野で公知である。種々の抗酸化物質は、Ｃｉｂａ−Ｇｅｉｇｙから一般名「Ｉｒｇａｎｏｘ」および「Ｉｒｇａｆｏｓ」の下で市販されている。例えば、干渉フェノール抗酸化物質ｎ−オクタデシル３−（３，５−ジ−ｔ−ブチル−４−ヒドロキシフェノール）−プロプリオネートは、一般商品名「Ｉｒｇａｎｏｘ  １０７６」の下で入手可能である。Ｉｒｇａｎｏｘ  １０１０は、テトラキス（メチレン３−（３Ｎ，５Ｎ−ジ−ｔｅｒｔ−ブチル−４Ｎ−ヒドロキシフェノール）プロプリオネート）メタンとして同定される。Ｉｒｇａｆｏｓ  １６８は、Ｃｉｂａ−Ｇｅｉｇｙ製の別の有用な抗酸化物質である。ヒドロキノンベースの抗酸化物質もまた利用され得、このような抗酸化物質の１例は、２，５−ジ−ｔｅｒｔｉａｒｙ−アミルヒドロキノンである。
【００８６】
光安定化剤、熱安定化剤、紫外線吸収剤もまた、接着剤組成物中に含まれ得る。紫外線吸収剤としては、ベンゾトリアゾール誘導体、ヒドロキシベンジルフェノン、安息香酸エステル、シュウ酸エステル、ジアミドなどが挙げられる。光安定化剤としては、干渉アミン光安定化剤が挙げられ、熱安定化剤としては、ジチオカルバメート組成物（例えば、ジブチルジチオカルバミン酸亜鉛）が挙げられる。
【００８７】
ポリマー性コアと同様に、接着剤組成物は、所望の特性を提供するために、無機充填剤ならびに他の有機添加剤および無機添加剤を含み得る。添加剤は、上記に記載される。有用な充填剤の例としては、炭酸カルシウム、二酸化チタン、金属粒子、繊維などが挙げられる。補強剤の例は、Ｎｅｖｉｌｌｅ製のＣｕｍａｒ  ＬＸ５０９である。
【００８８】
本明細書中で記載されるように、金属化層は、ポリマー性コアの一部を覆い得る。この金属化層はまた、ポリマー性コアを完全に覆い得る。被覆の量は、本発明のプリント品質にするための使用により決定される。
【００８９】
図５は、ポリマー性コア５２の一部が金属化層５３によって覆われている状況を示す。この金属性プリント品質は、金属層を有するポリマー性コアの一部分に示されるのみである。インクジェットコーティング５１は、同様に、ポリマー性コア５２の一部のみを覆い得るが、通常は、完全にコアを覆う。
【００９０】
図６は、インクジェットコーティング６１および金属化層６３（ポリマー性コア６２の一部のみを覆う）を備えるポリマー性コア６２を有するインクジェット基板を例示する。この状況において、接着層６４は、ポリマー性コア６２および金属化層６３の一部の両方と接触している。
【００９１】
本発明のインクジェット基板は、グリーティングカードおよびインデックスカードのために厚紙上に積層され得る。このインクジェット基材はまた、プリント可能なラベルを作成するために、ラベル基材に積層され得る。インクジェット基材は、プリント可能な媒体を形成するためにペーパーストック上に積層され得る。
【００９２】
本発明は、その好ましい実施形態に関連して説明されてきたが、本明細書を読めば種々の本発明の改変が当業者に明らかであることが理解されるべきである。従って、本明細書中で開示された発明が、添付の特許請求の範囲の範囲内にあるように、このような改変を含むことが意図されることが理解されるべきである。
【図面の簡単な説明】
【００９３】
【図１】図１は、インクジェットコーティング、ポリマーコア、および金属化層を有するインクジェット印刷可能な基材の断面図である。
【図２】図２は、インクジェットコーティング、ポリマーコア、下塗層、および金属化層を有するインクジェット印刷可能な基材の断面図である。
【図３】図３は、インクジェットコーティング、ポリマーコア、金属化層、および接着剤層を有するインクジェット印刷可能な基材の断面図である。
【図４】図４は、インクジェットコーティング、ポリマーコア、下塗層、金属化層、および接着剤層を有するインクジェット印刷可能な基材の断面図である。
【図５】図５は、インクジェットコーティング、ポリマーコア、およびポリマーコアの表面の一部のみを覆う金属化層を有するインクジェット印刷可能な基材の断面図である。
【図６】図６は、インクジェットコーティング、ポリマーコア、ポリマーコアの表面の一部のみを覆う金属化層、および接着剤層を有するインクジェット印刷可能な基材の断面図である。
【国際公開パンフレット】
2004525803.tif 000006
2004525803.tif 000007
2004525803.tif 000008
2004525803.tif 000009
2004525803.tif 000010
2004525803.tif 000011
2004525803.tif 000012
2004525803.tif 000013
2004525803.tif 000014
2004525803.tif 000015
2004525803.tif 000016
2004525803.tif 000017
2004525803.tif 000018
2004525803.tif 000019
2004525803.tif 000020
2004525803.tif 000021
2004525803.tif 000022
2004525803.tif 000023
2004525803.tif 000024
2004525803.tif 000025
2004525803.tif 000026
2004525803.tif 000027
2004525803.tif 000028
2004525803.tif 000029
2004525803.tif 000030
2004525803.tif 000031
2004525803.tif 000032
2004525803.tif 000033
2004525803.tif 000034
2004525803.tif 000035
2004525803.tif 000036
2004525803.tif 000037
2004525803.tif 000038
【国際調査報告】
2004525803.tif 000039
2004525803.tif 000040
2004525803.tif 000041